(57)【要約】  プラスチック板および段差に貼付される粘着剤層１１を有する粘着シート１であって、粘着剤層１１が、反応性官能基を有する（メタ）アクリル酸エステル重合体（Ａ）と、架橋剤（Ｂ）と、マクロモノマー（Ｃ）と、光重合開始剤（Ｄ）とを含有する粘着性組成物を架橋してなる粘着剤からなる粘着シート１。この粘着シート１の粘着剤層１１は、耐ブリスター性および段差追従性の両方に優れる。かかる粘着シート１を使用して得られた積層体においては、粘着剤層１１側に段差があっても、粘着剤層１１がその段差に追従するため、段差近傍に浮きや気泡等のないものとなる。
2015155844.tif 000002
【特許請求の範囲】
【請求項１】
プラスチック板および段差に貼付される粘着剤層を有する粘着シートであって、
前記粘着剤層は、
反応性官能基を有する（メタ）アクリル酸エステル重合体（Ａ）と、
架橋剤（Ｂ）と、
マクロモノマー（Ｃ）と、
光重合開始剤（Ｄ）と
を含有する粘着性組成物を架橋してなる粘着剤からなることを特徴とする粘着シート。
【請求項２】
前記粘着性組成物中における前記マクロモノマー（Ｃ）の含有量は、前記（メタ）アクリル酸エステル重合体（Ａ）１００質量部に対して、０．１〜１０質量部であることを特徴とする請求項１に記載の粘着シート。
【請求項３】
前記マクロモノマー（Ｃ）の数平均分子量（Ｍｎ）は、５００〜１００，０００であることを特徴とする請求項１または２に記載の粘着シート。
【請求項４】
前記マクロモノマー（Ｃ）は、（メタ）アクリル酸エステルマクロモノマーであることを特徴とする請求項１〜３のいずれか一項に記載の粘着シート。
【請求項５】
前記（メタ）アクリル酸エステルマクロモノマーは、メタクリル酸メチルマクロモノマーまたはアクリル酸ブチルマクロモノマーであることを特徴とする請求項４に記載の粘着シート。
【請求項６】
前記粘着性組成物は、さらにシランカップリング剤（Ｅ）を含有することを特徴とする請求項１〜５のいずれか一項に記載の粘着シート。
【請求項７】
前記（メタ）アクリル酸エステル重合体（Ａ）は、当該重合体を構成するモノマー単位として、ホモポリマーとしてのガラス転移温度が７０℃以上のハードモノマーを含有することを特徴とする請求項１〜６のいずれか一項に記載の粘着シート。
【請求項８】
前記粘着シートは、２枚の剥離シートを備えており、
前記粘着剤層は、前記２枚の剥離シートの剥離面と接するように前記剥離シートに挟持されている
ことを特徴とする請求項１〜７のいずれか一項に記載の粘着シート。
【請求項９】
一方の面に段差を有するプラスチック板と、
前記プラスチック板における前記段差が存在する側の面に積層された粘着剤層と
を備えた積層体であって、
前記粘着剤層は、請求項１〜８のいずれか一項に記載の粘着シートの粘着剤層である
ことを特徴とする積層体。
【請求項１０】
前記段差は、印刷層の有無による段差であることを特徴とする請求項９に記載の積層体。
【請求項１１】
前記粘着剤層における前記プラスチック板とは反対側の面には、表示体モジュールまたは表示体モジュールを含む部材が積層されており、
前記プラスチック板は、前記粘着剤層側の面に額縁状の段差を有する保護板である
ことを特徴とする請求項９または１０に記載の積層体。
【発明の詳細な説明】
【技術分野】
【０００１】
本発明は、タッチパネル等に使用することのできる粘着シート、および当該粘着シートの粘着剤層を使用して得られる積層体に関するものである。
【背景技術】
【０００２】
近年の携帯電話機やタブレット端末等の各種モバイル電子機器は、液晶素子、発光ダイオード（ＬＥＤ素子）、有機エレクトロルミネッセンス（有機ＥＬ）素子等を有する表示体モジュールを使用したディスプレイを備えており、かかるディスプレイがタッチパネルとなることも多くなってきている。【０００３】
上記のようなディスプレイにおいては、通常、表示体モジュールの表面側に保護パネルが設けられている。電子機器の薄型化・軽量化に伴い、上記保護パネルは、従来のガラス板からアクリル板やポリカーボネート板等のプラスチック板に変更されるようになってきている。【０００４】
ここで、保護パネルと表示体モジュールとの間には、外力により保護パネルが変形したときにも、変形した保護パネルが表示体モジュールにぶつからないように、空隙が設けられている。【０００５】
しかしながら、上記のような空隙、すなわち空気層が存在すると、保護パネルと空気層との屈折率差、および空気層と表示体モジュールとの屈折率差に起因する光の反射損失が大きく、ディスプレイの画質が低下するという問題がある。【０００６】
そこで、保護パネルと表示体モジュールとの間の空隙を粘着剤層で埋めることにより、ディスプレイの画質を向上させることが提案されている。ただし、保護パネルの表示体モジュール側には、額縁状の印刷層が段差として存在することがある。粘着剤層がその段差に追従しないと、段差近傍で粘着剤層が浮いてしまい、それにより光の反射損失が生じる。そのため、上記の粘着剤層には、段差追従性が要求される。【０００７】
上記の課題を解決するために、特許文献１は、保護パネルと表示体モジュールとの間の空隙を埋める粘着剤層として、２５℃、１Ｈｚでのせん断貯蔵弾性率（Ｇ’）が１．０×１０５Ｐａ以下であり、かつ、ゲル分率が４０％以上である粘着剤層を開示している。
【先行技術文献】
【特許文献】
【０００８】
【特許文献１】特開２０１０−９７０７０号公報
【発明の概要】
【発明が解決しようとする課題】
【０００９】
特許文献１では、粘着剤層における常温時の貯蔵弾性率を低くすることにより、段差追従性を向上させようとしている。しかしながら、常温時の貯蔵弾性率を上記のように低くすると、高温時の貯蔵弾性率が必要以上に低下して、耐久条件下で問題が発生する。例えば、高温高湿条件を施したときに、段差近傍に気泡が発生したり、保護パネルであるプラスチック板からアウトガスが発生して気泡、浮き、剥がれ等のブリスターが発生したりするという問題が発生する。一方、耐ブリスター性を向上させるために粘着剤層を硬くすると、段差追従性が低下する。【００１０】
本発明は、上記のような実状に鑑みてなされたものであり、耐ブリスター性および段差追従性の両方に優れる粘着剤層を有する粘着シートおよび積層体を提供することを目的とする。
【課題を解決するための手段】
【００１１】
上記目的を達成するために、第１に本発明は、プラスチック板および段差に貼付される粘着剤層を有する粘着シートであって、前記粘着剤層が、反応性官能基を有する（メタ）アクリル酸エステル重合体（Ａ）と、架橋剤（Ｂ）と、マクロモノマー（Ｃ）と、光重合開始剤（Ｄ）とを含有する粘着性組成物を架橋してなる粘着剤からなることを特徴とする粘着シートを提供する（発明１）。【００１２】
上記発明（発明１）における粘着剤では、（メタ）アクリル酸エステル重合体（Ａ）は架橋剤（Ｂ）によって架橋されて三次元網目構造を形成しており、複数のマクロモノマー（Ｃ）は互いに重合して重合体を形成し、その重合体が上記三次元網目構造の網目部分に絡み付き、隙間を埋めているものと推定される。かかる構造を有する粘着剤は、凝集力は高いが、硬くはない。そのため、当該粘着剤からなる粘着剤層は、耐ブリスター性に優れるとともに、段差追従性にも優れる。【００１３】
上記発明（発明１）において、前記粘着性組成物中における前記マクロモノマー（Ｃ）の含有量は、前記（メタ）アクリル酸エステル重合体（Ａ）１００質量部に対して、０．１〜１０質量部であることが好ましい（発明２）。【００１４】
上記発明（発明１，２）において、前記マクロモノマー（Ｃ）の数平均分子量（Ｍｎ）は、５００〜１００，０００であることが好ましい（発明３）。【００１５】
上記発明（発明１〜３）において、前記マクロモノマー（Ｃ）は、（メタ）アクリル酸エステルマクロモノマーであることが好ましい（発明４）。【００１６】
上記発明（発明４）において、前記（メタ）アクリル酸エステルマクロモノマーは、メタクリル酸メチルマクロモノマーまたはアクリル酸ブチルマクロモノマーであることが好ましい（発明５）。【００１７】
上記発明（発明１〜５）において、前記粘着性組成物は、さらにシランカップリング剤（Ｅ）を含有することが好ましい（発明６）。【００１８】
上記発明（発明１〜６）において、前記（メタ）アクリル酸エステル重合体（Ａ）は、当該重合体を構成するモノマー単位として、ホモポリマーとしてのガラス転移温度が７０℃以上のハードモノマーを含有することが好ましい（発明７）。【００１９】
上記発明（発明１〜７）において、前記粘着シートは、２枚の剥離シートを備えており、前記粘着剤層は、前記２枚の剥離シートの剥離面と接するように前記剥離シートに挟持されていることが好ましい（発明８）。【００２０】
第２に本発明は、一方の面に段差を有するプラスチック板と、前記プラスチック板における前記段差が存在する側の面に積層された粘着剤層とを備えた積層体であって、前記粘着剤層が前記粘着シート（発明１〜８）の粘着剤層であることを特徴とする積層体を提供する（発明９）。【００２１】
上記発明（発明９）において、前記段差は、印刷層の有無による段差であることが好ましい（発明１０）。【００２２】
上記発明（発明９，１０）において、前記粘着剤層における前記プラスチック板とは反対側の面には、表示体モジュールまたは表示体モジュールを含む部材が積層されており、前記プラスチック板は、前記粘着剤層側の面に額縁状の段差を有する保護板であることが好ましい（発明１１）。
【発明の効果】
【００２３】
本発明に係る粘着シートの粘着剤層は、耐ブリスター性および段差追従性の両方に優れる。かかる粘着シートを使用して得られた積層体においては、粘着剤層側に段差があっても、粘着剤層がその段差に追従するため、段差近傍に浮きや気泡等のないものとなる。また、上記積層体における粘着剤層は、耐久条件下においても段差追従性および耐ブリスター性に優れる。
【図面の簡単な説明】
【００２４】
【図１】本発明の一実施形態に係る粘着シートの断面図である。
【図２】本発明の一実施形態に係る積層体の断面図である。
【発明を実施するための形態】
【００２５】
以下、本発明の実施形態について説明する。
〔粘着シート〕
本実施形態に係る粘着シートは、プラスチック板および段差に貼付される粘着剤層を有するものである。本実施形態に係る粘着シートの粘着剤層は、一方の面に段差を有するプラスチック板における当該段差が存在する側の面に貼付されることが好ましい。そのため、主として、一方の面に段差を有するプラスチック板における当該段差が存在する側の面を貼付対象として説明するが、これに限定されるものではない。例えば、本実施形態に係る粘着シートの粘着剤層は、平坦なプラスチック板と、段差を有する所望の部材（例えば、ガラス板）とを接着するものであってもよい。
【００２６】
図１に示すように、本実施形態に係る粘着シート１は、２枚の剥離シート１２ａ，１２ｂと、それら２枚の剥離シート１２ａ，１２ｂの剥離面と接するように当該２枚の剥離シート１２ａ，１２ｂに挟持された粘着剤層１１とから構成される。なお、本明細書における剥離シートの剥離面とは、剥離シートにおいて剥離性を有する面をいい、剥離処理を施した面および剥離処理を施さなくても剥離性を示す面のいずれをも含むものである。
【００２７】
１．粘着剤層
上記粘着剤層１１は、（メタ）アクリル酸エステル重合体（Ａ）と、架橋剤（Ｂ）と、マクロモノマー（Ｃ）と、光重合開始剤（Ｄ）とを含有する粘着性組成物（以下「粘着性組成物Ｐ」という場合がある。）を架橋してなる粘着剤からなる。なお、本明細書において、（メタ）アクリル酸とは、アクリル酸及びメタクリル酸の両方を意味する。他の類似用語も同様である。また、「重合体」には「共重合体」の概念も含まれるものとする。
【００２８】
粘着性組成物Ｐを架橋してなる粘着剤においては、（メタ）アクリル酸エステル重合体（Ａ）は架橋剤（Ｂ）によって架橋されて三次元網目構造を形成しており、複数のマクロモノマー（Ｃ）は互いに重合して重合体を形成し、その重合体が上記三次元網目構造の網目部分に絡み付き、隙間を埋めているものと推定される。かかる構造（以下「構造Ｘ」という場合がある。）を有する粘着剤は、凝集力は高いが、硬くはない。そのため、粘着剤層１１は、耐ブリスター性に優れるとともに、段差追従性にも優れ、通常トレードオフの関係にある段差追従性と耐ブリスター性との両立が可能となっている。
【００２９】
したがって、上記粘着剤層１１をプラスチック板の段差が存在する側の面に貼付したときに、粘着剤層１１がその段差に追従するため、段差近傍に浮きや気泡等のないものとなる。また、上記粘着剤層１１と上記プラスチック板との積層体を耐久条件下においても、段差近傍に気泡等が発生することが抑制されるとともに、プラスチック板からアウトガスが発生しても、気泡、浮き、剥がれ等のブリスターが発生することが抑制される。
【００３０】
（１）（メタ）アクリル酸エステル重合体（Ａ）
（メタ）アクリル酸エステル重合体（Ａ）は、反応性官能基を含有し、当該反応性官能基は、架橋剤（Ｂ）と反応する。（メタ）アクリル酸エステル重合体（Ａ）は、当該重合体を構成するモノマーとして、反応性官能基含有モノマーを含有することが好ましく、特に、アルキル基の炭素数が１〜２０の（メタ）アクリル酸アルキルエステルと、反応性官能基含有モノマーと、所望により用いられる他のモノマーとを含有することが好ましい。重合体を構成するモノマーとして、アルキル基の炭素数が１〜２０の（メタ）アクリル酸アルキルエステルを含有すると、得られる粘着剤は、好ましい粘着性を発現することができる。なお、当該（メタ）アクリル酸アルキルエステルから後述のハードモノマーは除かれる。
【００３１】
アルキル基の炭素数が１〜２０の（メタ）アクリル酸アルキルエステルとしては、例えば、アクリル酸メチル、（メタ）アクリル酸エチル、（メタ）アクリル酸プロピル、（メタ）アクリル酸ｎ−ブチル、（メタ）アクリル酸ｎ−ペンチル、（メタ）アクリル酸ｎ−ヘキシル、（メタ）アクリル酸２−エチルヘキシル、（メタ）アクリル酸イソオクチル、（メタ）アクリル酸ｎ−デシル、（メタ）アクリル酸ｎ−ドデシル、（メタ）アクリル酸ミリスチル、（メタ）アクリル酸パルミチル、（メタ）アクリル酸ステアリル等が挙げられる。中でも、粘着性をより向上させる観点から、アルキル基の炭素数が１〜８の（メタ）アクリル酸エステルが好ましく、（メタ）アクリル酸ｎ−ブチルおよび（メタ）アクリル酸２−エチルヘキシルが特に好ましい。なお、これらは単独で用いてもよいし、２種以上を組み合わせて用いてもよい。
【００３２】
（メタ）アクリル酸エステル重合体（Ａ）は、当該重合体を構成するモノマー単位として、アルキル基の炭素数が１〜２０の（メタ）アクリル酸アルキルエステルを１〜９９質量％含有することが好ましく、特に５〜９５質量％含有することが好ましく、さらには１０〜８５質量％含有することが好ましい。なお、（メタ）アクリル酸エステル重合体（Ａ）が後述のハードモノマーを含有する場合、アルキル基の炭素数が１〜２０の（メタ）アクリル酸アルキルエステルを１０〜７０質量％含有することが好ましく、特に３０〜６５質量％含有することが好ましい。
【００３３】
上記反応性官能基含有モノマーとしては、分子内に水酸基を有するモノマー（水酸基含有モノマー）、分子内にカルボキシル基を有するモノマー（カルボキシル基含有モノマー）、分子内にアミノ基を有するモノマー（アミノ基含有モノマー）などが好ましく挙げられる。
【００３４】
水酸基含有モノマーとしては、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチルなどの（メタ）アクリル酸ヒドロキシアルキルエステル等が挙げられる。中でも、得られる（メタ）アクリル酸エステル重合体（Ａ）における水酸基の架橋剤（Ｂ）との反応性および他の単量体との共重合性の点から（メタ）アクリル酸２−ヒドロキシエチルが好ましい。これらは単独で用いてもよいし、２種以上を組み合わせて用いてもよい。
【００３５】
カルボキシル基含有モノマーとしては、例えば、アクリル酸、メタクリル酸、クロトン酸、マレイン酸、イタコン酸、シトラコン酸等のエチレン性不飽和カルボン酸が挙げられる。中でも、得られる（メタ）アクリル酸エステル重合体（Ａ）におけるカルボキシル基の架橋剤（Ｂ）との反応性および他の単量体との共重合性の点からアクリル酸が好ましい。これらは単独で用いてもよいし、２種以上を組み合わせて用いてもよい。
【００３６】
アミノ基含有モノマーとしては、例えば、（メタ）アクリル酸アミノエチル、（メタ）アクリル酸ｎ−ブチルアミノエチル等が挙げられる。これらは単独で用いてもよいし、２種以上を組み合わせて用いてもよい。
【００３７】
（メタ）アクリル酸エステル重合体（Ａ）が、当該重合体を構成する反応性官能基含有モノマーとして水酸基含有モノマーを含有する場合、その含有量は、１〜３０質量％であることが好ましく、特に５〜２５質量％であることが好ましく、さらには１５〜２０質量％であることが好ましい。
【００３８】
（メタ）アクリル酸エステル重合体（Ａ）が、当該重合体を構成する反応性官能基含有モノマーとしてカルボキシル基含有モノマーを含有する場合、その含有量は、１〜３０質量％であることが好ましく、特に５〜２５質量％であることが好ましく、さらには１０〜２０質量％であることが好ましい。
【００３９】
ここで、タッチパネル等が高温高湿の環境下に置かれると、粘着剤層中に水分が浸入し、タッチパネル等が常温に戻ったときに、粘着剤層が白化して透明性が低下する「湿熱白化」の問題がある。（メタ）アクリル酸エステル重合体（Ａ）が反応性官能基含有モノマーを上記の範囲で含有すると、粘着剤層中に、所定量の反応性官能基が残存することとなる。反応性官能基は通常親水性基であり、そのような親水性基が所定量粘着剤層中に存在すると、粘着剤層が高温高湿条件下に置かれた場合でも、その高温高湿条件下で粘着剤層に浸入した水分との相溶性がよく、その結果、粘着剤層の白化が抑制され、粘着剤層１１は耐湿熱白化性に優れたものとなる。
【００４０】
（メタ）アクリル酸エステル重合体（Ａ）は、当該重合体を構成するモノマー単位として、ホモポリマーとしてのガラス転移温度（Ｔｇ）が７０℃以上のハードモノマーを含有することが好ましい。（メタ）アクリル酸エステル重合体（Ａ）を構成するモノマー単位として、上記ハードモノマーを含有させることにより、得られる粘着剤は、耐ブリスター性により優れたものとなる。上記ハードモノマーのホモポリマーとしてのガラス転移温度（Ｔｇ）は、７５〜２００℃であることが好ましく、特に８０〜１８０℃であることが好ましい。
【００４１】
上記ハードモノマーとしては、例えば、メタクリル酸メチル（Ｔｇ１０５℃）、アクリル酸イソボルニル（Ｔｇ９４℃）、メタクリル酸イソボルニル（Ｔｇ１８０℃）、アクリロイルモルホリン（Ｔｇ１４５℃）、アクリル酸アダマンチル（Ｔｇ１１５℃）、メタクリル酸アダマンチル（Ｔｇ１４１℃）、ジメチルアクリルアミド（Ｔｇ８９℃）、アクリルアミド（Ｔｇ１６５℃）等が挙げられる。これらは単独で用いてもよいし、２種以上を組み合わせて用いてもよい。
【００４２】
上記ハードモノマーの中でも、粘着性や透明性等の他の特性への悪影響を防止しつつハードモノマーの性能をより発揮させる観点から、メタクリル酸メチル、アクリル酸イソボルニルおよびアクリロイルモルホリンがより好ましく、メタクリル酸メチルが特に好ましい。
【００４３】
（メタ）アクリル酸エステル重合体（Ａ）は、当該重合体を構成するモノマー単位として、上記ハードモノマーを５〜３５質量％含有することが好ましく、特に１０〜３０質量％含有することが好ましく、さらには1５〜２５質量％含有することが好ましい。上記ハードモノマーを５質量％以上含有することにより、当該モノマー単位による耐ブリスター性の改善効果を見込むことができる。一方、上記ハードモノマーを３５質量％以下の含有量とすることにより、（メタ）アクリル酸エステル重合体（Ａ）中におけるそれ以外のモノマー単位の相対的な不足を防止し、得られる粘着剤の粘着性、段差追従性および耐湿熱白化性を良好なものとすることができる。
【００４４】
（メタ）アクリル酸エステル重合体（Ａ）は、当該重合体を構成するモノマー単位として、水酸基含有モノマーおよび上記ハードモノマーを、それぞれ前述した範囲で含有することが好ましい。これにより、得られる粘着剤は、耐ブリスター性がさらに優れたものとなる。
【００４５】
（メタ）アクリル酸エステル重合体（Ａ）は、所望により、当該重合体を構成するモノマー単位として、他のモノマーを含有してもよい。他のモノマーとしては、水酸基含有モノマーの作用を妨げないためにも、反応性を有する官能基を含まないモノマーが好ましい。かかる他のモノマーとしては、例えば、（メタ）アクリル酸メトキシエチル、（メタ）アクリル酸エトキシエチル等の（メタ）アクリル酸アルコキシアルキルエステル、（メタ）アクリル酸シクロヘキシル等の脂肪族環を有する（メタ）アクリル酸エステル、（メタ）アクリル酸Ｎ，Ｎ−ジメチルアミノエチル、（メタ）アクリル酸Ｎ，Ｎ−ジメチルアミノプロピル等の非架橋性の３級アミノ基を有する（メタ）アクリル酸エステル、酢酸ビニル、スチレンなどが挙げられる。これらは単独で用いてもよいし、２種以上を組み合わせて用いてもよい。
【００４６】
（メタ）アクリル酸エステル重合体（Ａ）の重合態様は、ランダム共重合体であってもよいし、ブロック共重合体であってもよい。
【００４７】
（メタ）アクリル酸エステル重合体（Ａ）の重量平均分子量（Ｍｗ）は、１０万〜１５０万であることが好ましく、特に２０万〜１３０万であることが好ましく、さらには３０万〜８０万であることが好ましい。なお、本明細書における重量平均分子量（Ｍｗ）は、ゲルパーミエーションクロマトグラフィー（ＧＰＣ）法により測定した標準ポリスチレン換算の値である。
【００４８】
（メタ）アクリル酸エステル重合体（Ａ）の重量平均分子量が上記の範囲内にあることにより、前述した構造Ｘを良好に形成することができ、段差追従性および耐ブリスター性がより優れたものとなる。
【００４９】
なお、粘着性組成物Ｐにおいて、（メタ）アクリル酸エステル重合体（Ａ）は、１種を単独で用いてもよいし、２種以上を組み合わせて用いてもよい。
【００５０】
（２）架橋剤（Ｂ）
粘着性組成物Ｐを加熱等すると、架橋剤（Ｂ）は、（メタ）アクリル酸エステル重合体（Ａ）の反応性官能基と反応する。これにより、架橋剤（Ｂ）によって（メタ）アクリル酸エステル重合体（Ａ）が架橋され、三次元網目構造が形成される。
【００５１】
架橋剤（Ｂ）としては、（メタ）アクリル酸エステル重合体（Ａ）が有する反応性官能基と反応するものであればよく、例えば、イソシアネート系架橋剤、エポキシ系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、金属キレート系架橋剤、金属塩系架橋剤、アンモニウム塩系架橋剤等が挙げられる。上記の中でも、（メタ）アクリル酸エステル重合体（Ａ）が有する反応性官能基が水酸基の場合、水酸基との反応性に優れたイソシアネート系架橋剤を使用することが好ましく、（メタ）アクリル酸エステル重合体（Ａ）が有する反応性官能基がカルボキシル基の場合、カルボキシル基との反応性に優れたエポキシ系架橋剤を使用することが好ましい。なお、架橋剤（Ｂ）は、１種を単独で、または２種以上を組み合わせて使用することができる。
【００５２】
イソシアネート系架橋剤は、少なくともポリイソシアネート化合物を含むものである。ポリイソシアネート化合物としては、例えば、トリレンジイソシアネート、ジフェニルメタンジイソシアネート、キシリレンジイソシアネート等の芳香族ポリイソシアネート、ヘキサメチレンジイソシアネート等の脂肪族ポリイソシアネート、イソホロンジイソシアネート、水素添加ジフェニルメタンジイソシアネート等の脂環式ポリイソシアネートなど、及びそれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体などが挙げられる。中でも水酸基との反応性の観点から、トリメチロールプロパン変性の芳香族ポリイソシアネート、特にトリメチロールプロパン変性トリレンジイソシアネートおよびトリメチロールプロパン変性キシリレンジイソシアネートが好ましい。
【００５３】
エポキシ系架橋剤としては、例えば、１，３−ビス（Ｎ，Ｎ’−ジグリシジルアミノメチル）シクロヘキサン、Ｎ，Ｎ，Ｎ’，Ｎ’−テトラグリシジル−ｍ−キシリレンジアミン、エチレングリコールジグリシジルエーテル、１，６−ヘキサンジオールジグリシジルエーテル、トリメチロールプロパンジグリシジルエーテル、ジグリシジルアニリン、ジグリシジルアミン等が挙げられる。
【００５４】
粘着性組成物Ｐ中における架橋剤（Ｂ）の含有量は、（メタ）アクリル酸エステル重合体（Ａ）１００質量部に対して、０．００１〜１０質量部であることが好ましく、特に０．０１〜５質量部であることが好ましく、さらには０．０２〜１質量部であることが好ましい。
【００５５】
架橋剤（Ｂ）の含有量が上記の範囲にあることにより、前述した構造Ｘを良好に形成することができ、段差追従性および耐ブリスター性がより優れたものとなる。
【００５６】
（３）マクロモノマー（Ｃ）
マクロモノマー（Ｃ）は、重合性基を有する高分子量のモノマーである。重合性基としては、エチレン性不飽和基が好ましく、具体的には、ビニル基、アリル基、（メタ）アクリロイル基等が挙げられ、中でも（メタ）アクリロイル基が好ましい。
【００５７】
マクロモノマー（Ｃ）は、１分子中に重合性基を１個以上有するが、その数は、１〜３個であることが好ましく、特に１〜２個であることが好ましく、さらには１個であることが好ましい。重合性基は、マクロモノマー（Ｃ）の側鎖に存在してもよいが、末端に存在することが好ましく、特に一方の末端のみに存在することが好ましい。重合性基がこのように存在することにより、マクロモノマー（Ｃ）同士のラジカル重合が良好に進行し得る。
【００５８】
マクロモノマー（Ｃ）の主鎖部分は、（メタ）アクリル酸エステルをモノマー構成単位とする重合体であることが好ましい。すなわち、マクロモノマー（Ｃ）は、（メタ）アクリル酸エステルマクロモノマーであることが好ましい。（メタ）アクリル酸エステルマクロモノマーは、（メタ）アクリル酸エステル重合体（Ａ）（架橋剤（Ｂ）によって架橋された（メタ）アクリル酸エステル重合体（Ａ））との相溶性に優れ、（メタ）アクリル酸エステル重合体（Ａ）および架橋剤（Ｂ）によって構成される三次元網目構造に絡み付きやすく、前述した構造Ｘを良好に形成することができる。
【００５９】
マクロモノマー（Ｃ）を構成する（メタ）アクリル酸エステルは、１種であってもよいし、２種以上であってもよい。かかる（メタ）アクリル酸エステルとしては、アルキル基の炭素数が１〜１０の（メタ）アクリル酸アルキルエステルが好ましく、特にアルキル基の炭素数が１〜６の（メタ）アクリル酸アルキルエステルが好ましく、さらにはアルキル基の炭素数が１〜４の（メタ）アクリル酸アルキルエステルが好ましい。それらの中でも、特にメタクリル酸メチル（ＭＭＡ）およびアクリル酸ｎ−ブチル（ＢＡ）が好ましい。すなわち、上記（メタ）アクリル酸エステルマクロモノマーは、メタクリル酸メチルマクロモノマーまたはアクリル酸ブチルマクロモノマーであることが好ましい。それらのマクロモノマーは、混合して使用することもできる。
【００６０】
メタクリル酸メチルマクロモノマーは、耐ブリスター性の観点から好ましく、アクリル酸ブチルマクロモノマーは、相溶性(透明性)の観点から好ましい。
【００６１】
マクロモノマー（Ｃ）の数平均分子量（Ｍｎ）は、５００〜１００,０００であることが好ましく、特に１，０００〜５０,０００であることが好ましく、さらには２,０００〜１０,０００であることが好ましい。なお、本明細書における数平均分子量（Ｍｎ）は、ゲルパーミエーションクロマトグラフィー（ＧＰＣ）法により測定した標準ポリスチレン換算の値である。
【００６２】
マクロモノマー（Ｃ）の数平均分子量が上記の範囲内にあることにより、前述した構造Ｘを良好に形成することができ、段差追従性および耐ブリスター性がより優れたものとなる。
【００６３】
なお、粘着性組成物Ｐにおいて、マクロモノマー（Ｃ）は、１種を単独で用いてもよいし、２種以上を組み合わせて用いてもよい。
【００６４】
粘着性組成物Ｐにおけるマクロモノマー（Ｃ）の含有量は、（メタ）アクリル酸エステル重合体（Ａ）１００質量部に対して０．１〜１０質量部であることが好ましく、特に０．５〜７質量部であることが好ましく、さらには１〜４質量部であることが好ましい。マクロモノマー（Ｃ）の含有量が上記の範囲にあることで、前述した効果がより発揮される。マクロモノマー（Ｃ）の含有量が多過ぎると、段差追従性能が低下するおそれがある。
【００６５】
（４）光重合開始剤（Ｄ）
マクロモノマー（Ｃ）を重合させるには、通常、粘着性組成物Ｐに紫外線を照射する。粘着性組成物Ｐが光重合開始剤（Ｄ）を含有することにより、マクロモノマー（Ｃ）を効率良く重合させることができ、また重合硬化時間および紫外線の照射量を少なくすることができる。
【００６６】
光重合開始剤（Ｄ）としては、例えば、ベンソイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２−（ヒドロキシ−２−プロピル）ケトン、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミノ安息香酸エステル、オリゴ［２−ヒドロキシ−２−メチル−１［４−（１−メチルビニル）フェニル］プロパノン］、２，４，６−トリメチルベンゾイル−ジフェニル−フォスフィンオキサイド等が挙げられる。これらは単独で用いてもよいし、２種以上を組み合わせて用いてもよい。
【００６７】
粘着性組成物Ｐにおける光重合開始剤（Ｄ）の含有量は、マクロモノマー（Ｃ）１００質量部に対して１〜２０質量部であることが好ましく、特に５〜１５質量部であることが好ましい。
【００６８】
（５）シランカップリング剤（Ｅ）
粘着性組成物Ｐは、さらにシランカップリング剤（Ｅ）を含有することが好ましい。これにより、被着体にガラス部材があると、粘着剤層１１は、当該ガラス部材との密着性が向上する。また、被着体がプラスチック板であっても、粘着剤層１１は、プラスチック板との密着性が向上し、耐ブリスター性により優れたものとなる。
【００６９】
シランカップリング剤（Ｅ）としては、分子内にアルコキシシリル基を少なくとも１個有する有機ケイ素化合物であって、（メタ）アクリル酸エステル重合体（Ａ）との相溶性がよいものが好ましい。また、粘着シート１が光学用途の場合には、光透過性を有するシランカップリング剤が好適である。
【００７０】
かかるシランカップリング剤（Ｅ）としては、例えば、ビニルトリメトキシシラン、ビニルトリエトキシシラン、メタクリロキシプロピルトリメトキシシラン等の重合性不飽和基含有ケイ素化合物、３−グリシドキシプロピルトリメトキシシラン、２−（３，４−エポキシシクロヘキシル）エチルトリメトキシシラン等のエポキシ構造を有するケイ素化合物、３−メルカプトプロピルトリメトキシシラン、３−メルカプトプロピルトリエトキシシラン、３−メルカプトプロピルジメトキシメチルシラン等のメルカプト基含有ケイ素化合物、３−アミノプロピルトリメトキシシラン、Ｎ−（２−アミノエチル）−３−アミノプロピルトリメトキシシラン、Ｎ−（２−アミノエチル）−３−アミノプロピルメチルジメトキシシラン等のアミノ基含有ケイ素化合物、３−クロロプロピルトリメトキシシラン、３−イソシアネートプロピルトリエトキシシラン、あるいはこれらの少なくとも１つと、メチルトリエトキシシラン、エチルトリエトキシシラン、メチルトリメトキシシラン、エチルトリメトキシシラン等のアルキル基含有ケイ素化合物との縮合物などが挙げられる。これらは、１種を単独で用いてもよく、２種以上を組み合わせて用いてもよい。
【００７１】
シランカップリング剤（Ｅ）の添加量は、（メタ）アクリル酸エステル重合体（Ａ）１００質量部に対して０．０１〜１．０質量部であることが好ましく、特に０．０５〜０．５質量部であることが好ましい。
【００７２】
（６）各種添加剤
粘着性組成物Ｐには、所望により、アクリル系粘着剤に通常使用されている各種添加剤、例えば帯電防止剤、粘着付与剤、酸化防止剤、紫外線吸収剤、光安定剤、軟化剤、充填剤、屈折率調整剤などを添加することができる。
【００７３】
（７）粘着性組成物の製造
粘着性組成物Ｐは、（メタ）アクリル酸エステル重合体（Ａ）を製造し、得られた（メタ）アクリル酸エステル重合体（Ａ）と、架橋剤（Ｂ）と、マクロモノマー（Ｃ）と、光重合開始剤（Ｄ）とを混合するとともに、所望により、シランカップリング剤（Ｅ）、他の添加剤等を加えることで製造することができる。
【００７４】
（メタ）アクリル酸エステル重合体（Ａ）は、重合体を構成するモノマー単位の混合物を通常のラジカル重合法で重合することにより製造することができる。（メタ）アクリル酸エステル重合体（Ａ）の重合は、所望により重合開始剤を使用して、溶液重合法等により行うことができる。重合溶媒としては、例えば、酢酸エチル、酢酸ｎ−ブチル、酢酸イソブチル、トルエン、アセトン、ヘキサン、メチルエチルケトン等が挙げられ、２種類以上を併用してもよい。
【００７５】
重合開始剤としては、アゾ系化合物、有機過酸化物等が挙げられ、２種類以上を併用してもよい。アゾ系化合物としては、例えば、２,２'−アゾビスイソブチロニトリル、２,２'−アゾビス(２−メチルブチロニトリル)、１,１'−アゾビス（シクロヘキサン１−カルボニトリル）、２,２'−アゾビス（２，４−ジメチルバレロニトリル）、２,２'−アゾビス（２，４−ジメチル−４−メトキシバレロニトリル）、ジメチル２,２'−アゾビス（２−メチルプロピオネート）、４,４'−アゾビス（４−シアノバレリック酸）、２,２'−アゾビス（２−ヒドロキシメチルプロピオニトリル）、２,２'−アゾビス［２−（２−イミダゾリン−２−イル）プロパン］等が挙げられる。
【００７６】
有機過酸化物としては、例えば、過酸化ベンゾイル、ｔ-ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ-ブチルパーオキシネオデカノエート、ｔ-ブチルパーオキシビバレート、（３，５，５−トリメチルヘキサノイル）パーオキシド、ジプロピオニルパーオキシド、ジアセチルパーオキシド等が挙げられる。
【００７７】
なお、上記重合工程において、２−メルカプトエタノール等の連鎖移動剤を配合することにより、得られる重合体の重量平均分子量を調節することができる。
【００７８】
（メタ）アクリル酸エステル重合体（Ａ）が得られたら、（メタ）アクリル酸エステル重合体（Ａ）の溶液に、架橋剤（Ｂ）、マクロモノマー（Ｃ）、光重合開始剤（Ｄ）、および所望により希釈溶剤・添加剤を添加し、十分に混合することにより、溶剤で希釈された粘着性組成物Ｐ（塗布溶液）を得る。
【００７９】
上記希釈溶剤としては、例えば、ヘキサン、ヘプタン、シクロヘキサン等の脂肪族炭化水素、トルエン、キシレン等の芳香族炭化水素、塩化メチレン、塩化エチレン等のハロゲン化炭化水素、メタノール、エタノール、プロパノール、ブタノール、１−メトキシ−２−プロパノール等のアルコール、アセトン、メチルエチルケトン、２−ペンタノン、イソホロン、シクロヘキサノン等のケトン、酢酸エチル、酢酸ブチル等のエステル、エチルセロソルブ等のセロソルブ系溶剤などが用いられる。
【００８０】
このようにして調製された塗布溶液の濃度・粘度としては、コーティング可能な範囲であればよく、特に制限されず、状況に応じて適宜選定することができる。例えば、粘着性組成物Ｐの濃度が１０〜４０質量％となるように希釈する。なお、塗布溶液を得るに際して、希釈溶剤等の添加は必要条件ではなく、粘着性組成物Ｐがコーティング可能な粘度等であれば、希釈溶剤を添加しなくてもよい。この場合、粘着性組成物Ｐは、（メタ）アクリル酸エステル重合体（Ａ）の重合溶媒をそのまま希釈溶剤とする塗布溶液となる。
【００８１】
（８）粘着剤層の形成
粘着剤層１１は、粘着性組成物Ｐを架橋してなるものである。粘着性組成物Ｐの架橋は、加熱処理および紫外線の照射により好ましく行うことができる。なお、加熱処理は、粘着性組成物Ｐの希釈溶剤等を揮発させる際の乾燥処理で兼ねることもできる。
【００８２】
加熱処理を行う場合、加熱温度は、５０〜１５０℃であることが好ましく、特に７０〜１２０℃であることが好ましい。また、加熱時間は、３０秒〜１０分であることが好ましく、特に５０秒〜２分であることが好ましい。
【００８３】
紫外線の照射量は、光量で５０〜１０００ｍＪ／ｃｍ２が好ましく、特に１００〜５００ｍＪ／ｃｍ２が好ましい。
【００８４】
上記の加熱処理により、架橋剤（Ｂ）を介して（メタ）アクリル酸エステル重合体（Ａ）が良好に架橋され、三次元網目構造が形成される。また、上記の紫外線照射により、マクロモノマー（Ｃ）が重合するとともに、その重合体が上記三次元網目構造の網目部分に絡み付き、隙間を埋めるものと推定される。
【００８５】
（９）粘着剤層の厚さ
粘着剤層１１の厚さ（ＪＩＳ  Ｋ７１３０に準じて測定した値）は、１０〜３００μｍであることが好ましく、特に２０〜２００μｍであることが好ましく、さらには５０〜１００μｍであることが好ましい。粘着剤層１１の厚さが１０μｍ以上であると、良好な接着性および段差追従性が発揮され得る。また、粘着剤層１１の厚さが３００μｍ以下であると、加工性が良好になる。なお、粘着剤層１１は単層で形成してもよいし、複数層を積層して形成することもできる。
【００８６】
２．剥離シート
剥離シート１２ａ，１２ｂとしては、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリエチレンナフタレートフィルム、ポリブチレンテレフタレートフィルム、ポリウレタンフィルム、エチレン酢酸ビニルフィルム、アイオノマー樹脂フィルム、エチレン・（メタ）アクリル酸共重合体フィルム、エチレン・（メタ）アクリル酸エステル共重合体フィルム、ポリスチレンフィルム、ポリカーボネートフィルム、ポリイミドフィルム、フッ素樹脂フィルム等が用いられる。また、これらの架橋フィルムも用いられる。さらに、これらの積層フィルムであってもよい。
【００８７】
上記剥離シート１２ａ，１２ｂの剥離面（特に粘着剤層１１と接する面）には、剥離処理が施されていることが好ましい。剥離処理に使用される剥離剤としては、例えば、アルキッド系、シリコーン系、フッ素系、不飽和ポリエステル系、ポリオレフィン系、ワックス系の剥離剤が挙げられる。なお、剥離シート１２ａ，１２ｂのうち、一方の剥離シートを剥離力の大きい重剥離型剥離シートとし、他方の剥離シートを剥離力の小さい軽剥離型剥離シートとすることが好ましい。
【００８８】
剥離シート１２ａ，１２ｂの厚さについては特に制限はないが、通常２０〜１５０μｍ程度である。
【００８９】
３．粘着シートの製造
粘着シート１の一製造例としては、一方の剥離シート１２ａ（または１２ｂ）の剥離面に、上記粘着性組成物Ｐの塗布液を塗布し、加熱処理および紫外線照射を行って粘着性組成物Ｐを架橋し、粘着剤層１１を形成した後、その粘着剤層１１に他方の剥離シート１２ｂ（または１２ａ）の剥離面を重ね合わせる。加熱処理および紫外線照射の条件については、前述した通りである。
【００９０】
粘着シート１の他の製造例としては、一方の剥離シート１２ａの剥離面に、上記粘着性組成物Ｐの塗布液を塗布し、加熱処理を行って粘着性組成物Ｐを架橋し、塗布層を形成して、塗布層付きの剥離シート１２ａを得る。また、他方の剥離シート１２ｂの剥離面に、上記粘着性組成物Ｐの塗布液を塗布し、加熱処理を行って粘着性組成物Ｐを架橋し、塗布層を形成して、塗布層付きの剥離シート１２ｂを得る。そして、塗布層付きの剥離シート１２ａと塗布層付きの剥離シート１２ｂとを、両塗布層が互いに接触するように貼り合わせる。その後、剥離シート１２ａまたは剥離シート１２ｂ越しに、積層された塗布層に対して紫外線照射を照射し、当該塗布層を粘着剤層１１とする。これにより、上記粘着シート１が得られる。この製造例によれば、粘着剤層１１が厚い場合であっても、安定して製造することが可能となる。
【００９１】
上記粘着性組成物Ｐの塗布液を塗布する方法としては、例えばバーコート法、ナイフコート法、ロールコート法、ブレードコート法、ダイコート法、グラビアコート法等を利用することができる。
【００９２】
４．物性
（１）粘着力
粘着剤層１１を厚さ１００μｍのポリエチレンテレフタレートフィルムからなる基材上に積層した積層体の粘着剤層１１側の面を、ソーダガラスに貼付した場合における、当該積層体のソーダガラスに対する粘着力は、５〜８０Ｎ／２５ｍｍであることが好ましく、特に１０〜７０Ｎ／２５ｍｍであることが好ましく、さらには１５〜５０Ｎ／２５ｍｍであることが好ましい。粘着力が上記範囲にあることにより、タッチパネル等を構成する構成部材が確実に接着される。
【００９３】
なお、ここでいう粘着力は、基本的にはＪＩＳ Ｚ０２３７：２００９に準じた１８０°引き剥がし法により測定した粘着力をいうが、測定サンプルは２５ｍｍ幅、１００ｍｍ長とし、当該測定サンプルを被着体に対し０．５ＭＰａ、５０℃で２０分加圧して貼付した後、常圧、２３℃、５０％ＲＨの条件下で２４時間放置してから、剥離速度３００ｍｍ／ｍｉｎにて測定するものとする。
【００９４】
（２）ゲル分率
本実施形態における粘着剤層１１を構成する粘着剤のゲル分率は、１５〜９５％であることが好ましく、特に４０〜９０％であることが好ましく、さらには６０〜８５％であることが好ましい。ゲル分率が１５％以上であると、粘着剤の凝集力が十分なものとなり、優れた耐ブリスター性が発揮される。一方、ゲル分率が９５％以下であると、優れた段差追従性能が発揮されるとともに、粘着力を高く維持することができる。なお、ゲル分率の測定方法は後述する試験例に示す通りである。
【００９５】
（３）ヘイズ値
本実施形態における粘着剤層１１は、ヘイズ値（ＪＩＳ Ｋ７１３６：２０００に準じて測定した値）が、３％以下であることが好ましく、特に２％以下であることが好ましく、さらには１％以下であることが好ましい。ヘイズ値が３％以下であると、透明性が非常に高く、光学用途として好適なものとなる。なお、粘着剤層１１のヘイズ値は、後述する耐湿熱白化性の評価試験後においても上記範囲内にあることが特に好ましい。
【００９６】
〔積層体〕
本実施形態に係る積層体は、一方の面に段差を有するプラスチック板と、そのプラスチック板における上記段差が存在する側の面に積層された粘着剤層とを備えた積層体であって、当該粘着剤層が、前述した粘着シート１の粘着剤層１１である積層体である。その粘着剤層におけるプラスチック板とは反対側の面には、表示体モジュールまたは表示体モジュールを含む部材が積層されていることが好ましく、この場合、上記プラスチック板は、表示体モジュールの保護板であることが好ましい。以下、図２を参照して、この実施形態に係る積層体について説明する。
【００９７】
図２に示すように、本実施形態に係る積層体２は、保護板２１と、表示体モジュールまたは表示体モジュールを含む部材（以下、包括して「表示体モジュール２２」という。）と、それらの間に位置し、保護板２１および表示体モジュール２２に挟持される粘着剤層１１とから構成される。また、本実施形態に係る積層体２では、保護板２１は、粘着剤層１１側の面に段差を有しており、具体的には、印刷層３の有無による段差を有している。
【００９８】
保護板２１は、プラスチック板を主体として構成される。プラスチック板としては、特に限定されることなく、例えば、ポリメチルメタクリレート等からなるアクリル板、ポリカーボネート板などが挙げられる。プラスチック板の厚さは、特に限定されないが、通常は０．２〜５ｍｍであり、好ましくは０．４〜３ｍｍである。
【００９９】
なお、上記プラスチック板の片面または両面には、各種の機能層（透明導電膜、金属層、シリカ層、ハードコート層、防眩層等）が設けられていてもよいし、光学部材が積層されていてもよい。透明導電膜および金属層は、パターニングされていてもよい。
【０１００】
透明導電膜としては、例えば、白金、金、銀、銅等の金属、酸化スズ、酸化インジウム、酸化カドミウム、酸化亜鉛、二酸化亜鉛等の酸化物、スズドープ酸化インジウム（ＩＴＯ）、酸化亜鉛ドープ酸化インジウム、フッ素ドープ酸化インジウム、アンチモンドープ酸化スズ、フッ素ドープ酸化スズ、アルミニウムドープ酸化亜鉛等の複合酸化物、カルコゲナイド、六ホウ化ランタン、窒化チタン、炭化チタン等の非酸化化合物などからなるものが挙げられ、中でもスズドープ酸化インジウム（ＩＴＯ）からなるものが好ましい。
【０１０１】
上記光学部材としては、例えば、偏光板（偏光フィルム）、偏光子、位相差板（位相差フィルム）、視野角補償フィルム、輝度向上フィルム、コントラスト向上フィルム、液晶ポリマーフィルム、拡散フィルム、ハードコートフィルム、半透過反射フィルム等が挙げられる。
【０１０２】
表示体モジュール２２としては、例えば、液晶（ＬＣＤ）モジュール、発光ダイオード（ＬＥＤ）モジュール、有機エレクトロルミネッセンス（有機ＥＬ）モジュール、電子ペーパー等の表示体モジュール、またはそれら表示体モジュールと、１又は２以上のフィルムセンサー、所望の基材等とを積層してなる部材などが挙げられる。フィルムセンサーは、透明導電膜を有していてもよく、透明導電膜はパターニングされていてもよい。
【０１０３】
上記印刷層３は、保護板２１における粘着剤層１１側に、額縁状に形成されることが一般的であるが、これに限定されるものではない。印刷層３を構成する材料は特に限定されることなく、印刷用の公知の材料が使用される。印刷層３の厚さ、すなわち段差の高さは、３〜４５μｍであることが好ましく、５〜３５μｍであることがより好ましく、７〜２５μｍであることが特に好ましく、７〜１５μｍであることがさらに好ましい。
【０１０４】
また、印刷層３の厚さ（段差の高さ）は、粘着剤層１１の厚さの３〜３０％であることが好ましく、特に３．２〜２０％であることが好ましく、さらには３．５〜１５％であることが好ましい。これにより、粘着剤層１１は、印刷層３による段差に確実に追従し、段差近傍に浮きや気泡等が発生しない。
【０１０５】
上記積層体２を製造するには、一例として、まず、粘着シート１の一方の剥離シート１２ａ（または１２ｂ）を剥離して、粘着シート１の露出した粘着剤層１１と保護板２１とを貼合する。次いで、粘着シート１の粘着剤層１１から他方の剥離シート１２ｂ（または１２ａ）を剥離して、粘着シート１の露出した粘着剤層１１と表示体モジュール２２とを貼合する。
【０１０６】
上記工程において粘着剤層１１と保護板２１とを貼合するとき、粘着剤層１１は段差追従性に優れるため、印刷層３による段差と粘着剤層１１との間に浮きや気泡ができ難く、粘着剤層１１が当該段差を埋めることができる。
【０１０７】
上記積層体２においては、高温高湿条件を施した場合でも、粘着剤層１１は段差追従性に優れるため、段差近傍に気泡等が発生することが抑制される。また、プラスチック板２１からアウトガスが発生した場合でも、粘着剤層１１は耐ブリスター性に優れるため、気泡、浮き、剥がれ等のブリスターの発生が抑制される。
【０１０８】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【０１０９】
例えば、粘着シート１における剥離シート１２ａ，１２ｂのいずれか一方は省略されてもよい。また、保護板２１は、印刷層３以外の段差を有するものであってもよい。また、保護板２１は段差を有しておらず、表示体モジュール２２が粘着剤層１１側に段差を有していてもよい。さらには、保護板２１および表示体モジュール２２の両者が粘着剤層１１側に段差を有していてもよい。
【実施例】
【０１１０】
以下、実施例等により本発明をさらに具体的に説明するが、本発明の範囲はこれらの実施例等に限定されるものではない。【０１１１】
〔実施例１〕
１．（メタ）アクリル酸エステル重合体の調製
アクリル酸２−エチルヘキシル６２．５質量部、メタクリル酸メチル２２．５質量部およびアクリル酸２−ヒドロキシエチル１５質量部を共重合させて、（メタ）アクリル酸エステル重合体（Ａ）を調製した。この（メタ）アクリル酸エステル重合体（Ａ）の分子量を後述する方法で測定したところ、重量平均分子量６０万であった。【０１１２】
２．粘着性組成物の調製
上記工程（１）で得られた（メタ）アクリル酸エステル重合体（Ａ）１００質量部（固形分換算値；以下同じ）と、架橋剤（Ｂ）としてのトリレンジイソシアネート系架橋剤（東洋インキ製造社製，製品名「ＢＨＳ８５１５」）０．２３質量部と、マクロモノマー（Ｃ）としてのメタクリル酸メチルマクロモノマー（東亞合成社製，製品名「ＡＡ−６」，片末端メタクリロイル基，数平均分子量：６０００）１質量部と、光重合開始剤（Ｄ）としてベンゾフェノンおよび１−ヒドロキシシクロヘキシルフェニルケトンを１：１の質量比で混合したもの（チバ・スペシャリティケミカルズ社製，イルガキュア５００）０．１質量部と、シランカップリング剤（Ｅ）としての３−グリシドキシプロピルトリメトキシシラン（信越化学工業社製，製品名「ＫＢＭ−４０３」）０．２５質量部とを混合し、十分に撹拌して、メチルエチルケトンで希釈することにより、固形分濃度３５質量％の粘着性組成物の塗布溶液を得た。【０１１３】
ここで、当該粘着性組成物の配合を表１に示す。なお、表１に記載の略号等の詳細は以下の通りである。
[（メタ）アクリル酸エステル重合体（Ａ）]
２ＥＨＡ：アクリル酸２−エチルヘキシル
ＭＭＡ：メタクリル酸メチル
ＨＥＡ：アクリル酸２−ヒドロキシエチル
ＢＡ：アクリル酸ｎ−ブチル
ＡＡ：アクリル酸
[架橋剤（Ｂ）]
ＢＨＳ８５１５：トリレンジイソシアネート系架橋剤（東洋インキ製造社製，製品名「ＢＨＳ８５１５」）
ＴＣ−５：エポキシ系架橋剤（三菱ガス化学社製，製品名「ＴＣ−５」）
[マクロモノマー（Ｃ）]
ＡＡ−６：メタクリル酸メチルマクロモノマー（東亞合成社製，製品名「ＡＡ−６」，片末端メタクリロイル基，数平均分子量：６０００）
ＡＢ−６：アクリル酸ブチルマクロモノマー（東亞合成社製，製品名「ＡＢ−６」，片末端メタクリロイル基，数平均分子量：６０００）【０１１４】
３．粘着シートの製造
得られた粘着性組成物の塗布溶液を、ポリエチレンテレフタレートフィルムの片面をシリコーン系剥離剤で剥離処理した重剥離型剥離シート（リンテック社製，製品名「ＰＥＴ７５２１５０」）の剥離処理面に、乾燥後の厚さが２５μｍになるようにナイフコーターで塗布したのち、９０℃で１分間加熱処理して塗布層を形成した。同様に、得られた粘着性組成物の塗布溶液を、ポリエチレンテレフタレートフィルムの片面をシリコーン系剥離剤で剥離処理した軽剥離型剥離シート（リンテック社製，製品名「ＰＥＴ３８２１２０」）の剥離処理面に、乾燥後の厚さが２５μｍになるようにナイフコーターで塗布したのち、９０℃で１分間加熱処理して塗布層を形成した。【０１１５】
次いで、上記で得られた塗布層付きの重剥離型剥離シートと、上記で得られた塗布層付きの軽剥離型剥離シートとを、両塗布層が互いに接触するように貼合した。その後、軽剥離型剥離シート越しに以下の条件で紫外線を照射して、上記塗膜層を粘着剤層にすることにより、重剥離型剥離シート／粘着剤層（厚さ：５０μｍ）／軽剥離型剥離シートの構成からなる粘着シートを作製した。なお、粘着剤層の厚さは、ＪＩＳ  Ｋ７１３０に準拠し、定圧厚さ測定器（テクロック社製，製品名「ＰＧ−０２」）を使用して測定した値である。
＜紫外線照射条件＞
・フュージョン社製無電極ランプ  Ｈバルブ使用
・照度６００ｍＷ／ｃｍ２，光量１５０ｍＪ／ｃｍ２
・ＵＶ照度・光量計はアイグラフィックス社製「ＵＶＰＦ−３６」を使用【０１１６】
〔実施例２〜５，比較例１〜６〕
（メタ）アクリル酸エステル重合体（Ａ）を構成する各モノマーの種類および割合、架橋剤（Ｂ）の種類および配合量、マクロモノマー（Ｃ）の種類および配合量、ならびに光重合開始剤（Ｄ）の配合量を表１に示すように変更する以外、実施例１と同様にして粘着シートを製造した。【０１１７】
ここで、前述した重量平均分子量（Ｍｗ）は、ゲルパーミエーションクロマトグラフィー（ＧＰＣ）を用いて以下の条件で測定（ＧＰＣ測定）したポリスチレン換算の重量平均分子量である。
＜測定条件＞
・ＧＰＣ測定装置：東ソー社製，ＨＬＣ−８０２０
・ＧＰＣカラム（以下の順に通過）：東ソー社製
ＴＳＫ  ｇｕａｒｄ  ｃｏｌｕｍｎ  ＨＸＬ−Ｈ
ＴＳＫ  ｇｅｌ  ＧＭＨＸＬ（×２）
ＴＳＫ  ｇｅｌ  Ｇ２０００ＨＸＬ
・測定溶媒：テトラヒドロフラン
・測定温度：４０℃【０１１８】
〔試験例１〕（粘着力の測定）
実施例および比較例で得られた粘着シートから軽剥離型剥離シートを剥がし、露出した粘着剤層を、易接着層を有するポリエチレンテレフタレートフィルム（東洋紡社製，ＰＥＴ  Ａ４３００，厚さ：１００μｍ）の易接着層に貼合した。その積層体を、幅２５ｍｍ、長さ１００ｍｍに裁断し、これをサンプルとした。当該サンプルから重剥離型剥離シートを剥がし、露出した粘着剤層を、ソーダガラスに貼付した。【０１１９】
その後、常圧、２３℃、５０％ＲＨの条件下で２４時間放置してから、引張試験機（オリエンテック社製，テンシロン）を用い、ＪＩＳ Ｚ０２３７：２００９に準じて、剥離速度３００ｍｍ／ｍｉｎ、剥離角度１８０°の条件で粘着力（Ｎ／２５ｍｍ）を測定した。結果を表２に示す。【０１２０】
〔試験例２〕（ゲル分率の測定）
実施例および比較例で得られた粘着シートを８０ｍｍ×８０ｍｍのサイズに裁断して、その粘着剤層をポリエステル製メッシュ（メッシュサイズ２００）に包み、その質量を精密天秤にて秤量し、上記メッシュ単独の質量を差し引くことにより、粘着剤のみの質量を算出した。このときの質量をＭ１とする。【０１２１】
次に、上記ポリエステル製メッシュに包まれた粘着剤を、室温下（２３℃）で酢酸エチルに２４時間浸漬させた。その後粘着剤を取り出し、温度２３℃、相対湿度５０％の環境下で、２４時間風乾させ、さらに８０℃のオーブン中にて１２時間乾燥させた。乾燥後、その質量を精密天秤にて秤量し、上記メッシュ単独の質量を差し引くことにより、粘着剤のみの質量を算出した。このときの質量をＭ２とする。ゲル分率（％)は、（Ｍ２／Ｍ１）×１００で表される。結果を表２に示す。【０１２２】
〔試験例３〕（ヘイズ値の測定）
実施例および比較例で得られた粘着シートの粘着剤層（厚さ：５０μｍ）について、ヘイズメーター（日本電色工業社製，ＮＤＨ２０００）を用いて、ＪＩＳ Ｋ７１３６：２０００に準じてヘイズ値（％）を測定した。結果を表２に示す。【０１２３】
〔試験例４〕（段差追従性評価）
（ａ）評価用サンプルの作製
ポリメチルメタクリレート（ＰＭＭＡ）からなるアクリル板（三菱ガス化学社製，ユーピロン・シート  ＭＲ２００，厚さ：１ｍｍ）の表面に、紫外線硬化型インク（帝国インキ社製，製品名「ＰＯＳ−９１１墨」）を塗布厚が５μｍ、１０μｍ及び１５μｍのいずれか１つとなるように額縁状（外形：縦９０ｍｍ×横５０ｍｍ，幅５ｍｍ）にスクリーン印刷した。次いで、紫外線を照射（８０Ｗ／ｃｍ２，メタルハライドランプ２灯，ランプ高さ１５ｃｍ，ベルトスピード１０〜１５ｍ／分）して、印刷した上記紫外線硬化型インクを硬化させ、印刷による段差（段差の高さ：５μｍ、１０μｍ及び１５μｍのいずれか１つ）を有する段差付プラスチック板を作製した。【０１２４】
実施例および比較例で得られた粘着シートから軽剥離型剥離シートを剥がし、露出した粘着剤層を、易接着層を有するポリエチレンテレフタレートフィルム（東洋紡社製，ＰＥＴ  Ａ４３００，厚さ：１００μｍ）の易接着層に貼合した。次いで、重剥離型剥離シートを剥がし、粘着剤層を表出させた。そして、ラミネーター（フジプラ社製，製品名「ＬＰＤ３２１４」）を用いて、粘着剤層が額縁状の印刷全面を覆うように上記積層体を各段差付プラスチック板にラミネートし、これを評価用サンプルとした。【０１２５】
（ｂ）評価用サンプルの評価
得られた評価用サンプルを、５０℃、０．５ＭＰａの条件下で３０分間オートクレーブ処理した後、さらに８５℃、８５％ＲＨの湿熱条件下にて７２時間保管した。その後、粘着剤層（特に印刷層による段差の近傍）を目視により確認し、以下の基準により段差追従性を評価した。結果を表２に示す。
◎：気泡、浮きおよび剥がれが全くなかった。
○：直径０．２ｍｍ以下の気泡のみが発生した。
×：直径０．２ｍｍ超の気泡、浮きまたは剥がれが発生した。【０１２６】
〔試験例５〕（耐ブリスター性評価）
実施例および比較例で得られた粘着シートの粘着剤層を、片面にスズドープ酸化インジウム（ＩＴＯ）からなる透明導電膜が設けられたポリエチレンテレフタレートフィルム（尾池工業社製，ＩＴＯフィルム，厚さ：１２５μｍ）の透明導電膜と、ポリメチルメタクリレート（ＰＭＭＡ）からなるアクリル板（三菱ガス化学社製，ユーピロン・シート  ＭＲ２００，厚さ：１ｍｍ）またはポリカーボネート（ＰＣ）板（三菱ガス化学社製，ユーピロン・シート  ＭＲ５８，厚さ：１ｍｍ）とで挟み、積層体を得た。【０１２７】
得られた積層体を、５０℃、０．５ＭＰａの条件下で３０分間オートクレーブ処理した後、常圧、２３℃、５０％ＲＨにて１５時間放置した。次いで、８５℃、８５％ＲＨの耐久条件下にて７２時間保管した。その後、粘着剤層に気泡、浮きまたは剥がれがないか否か、目視により確認し、以下の基準により耐ブリスター性を評価した。結果を表２に示す。
◎…気泡、浮きおよび剥がれが全くなかった。
○…直径０．１ｍｍ以下の気泡のみが発生した。
×…直径０．１ｍｍ超の気泡、浮きまたは剥がれが発生した。【０１２８】
〔試験例６〕（耐湿熱白化評価）
実施例または比較例で得られた粘着シートの粘着剤層を、厚さ１．１ｍｍの無アルカリガラス２枚で挟み、その積層体をサンプルとした。【０１２９】
まず、得られたサンプルのヘイズ値（湿熱条件前のヘイズ値）を測定した。次に、当該サンプルを８５℃、８５％ＲＨの湿熱条件下にて７２時間保管した。その後、２３℃、５０％ＲＨ（常温常湿）の雰囲気に戻し、３０分以内に当該サンプルのヘイズ値（湿熱条件後のヘイズ値）を測定した。ヘイズ値は、ＪＩＳ  Ｋ７１３６：２０００に準じて、ヘイズメーター（日本電色工業社製，製品名「ＮＤＨ２０００」）を用いて測定した。【０１３０】
上記湿熱条件後のヘイズ値から上記湿熱条件前のヘイズ値を差し引いて、湿熱条件後のヘイズ値上昇（ポイント）を算出した。結果を表２に示す。このヘイズ値上昇が絶対値で１．０ポイント未満であれば、耐湿熱白化性が良好ということができる。【０１３１】
【表１】
2015155844.tif 000003
【０１３２】
【表２】
2015155844.tif 000004
【０１３３】
表２から分かるように、実施例で得られた粘着シートは、段差追従性、耐ブリスター性および耐湿熱白化性のいずれにも優れていた。
【産業上の利用可能性】
【０１３４】
本発明の粘着シートは、例えば、タッチパネルにおける表示体モジュールと、プラスチック板に段差が設けられた保護板との貼合に好適に使用することができる。
【符号の説明】
【０１３５】
１…粘着シート
１１…粘着剤層
１２ａ，１２ｂ…剥離シート
２…積層体
２１…保護板
２２…表示体モジュール
３…印刷層
【図１】
2015155844.tif 000005
【図２】
2015155844.tif 000006
【国際調査報告】
2015155844.tif 000007
2015155844.tif 000008
2015155844.tif 000009
2015155844.tif 000010